(57)【特許請求の範囲】
【請求項１】
表面にインク受理層が形成された基材の表面をインクジェット印刷により塗装することによって化粧建築板を製造する方法であって、
前記基材の表面の単位面積当たりのインク塗布量を印刷濃度とし、
前記基材の表面温度を測定し、前記表面温度が高いほど前記印刷濃度を高くして塗装することを特徴とする
化粧建築板の製造方法。
【請求項２】
イエロー、シアン、マゼンタ、ブラックのインクを用い、前記各インクについて前記化粧建築板が所定の印刷外観を備えるための、表面温度と印刷濃度との関係を示す検量線を作成し、前記測定した表面温度を前記検量線にあてはめて前記測定した表面温度に応じた印刷濃度で塗装することを特徴とする
請求項１に記載の化粧建築板の製造方法。
【発明の詳細な説明】
【技術分野】
【０００１】
本発明は、インクジェット印刷により所望の模様が施された化粧建築板の製造方法に関するものである。
【背景技術】
【０００２】
従来、インクジェット印刷により所望の模様が施された化粧建築板としては、様々なものが知られている（例えば、特許文献１−３参照）。図５はその一例を示すものであるが、この化粧建築板１は、次のようにして製造されている。まずセメント板等の基材２の表面にインク受理層３を形成し、次にこの表面にインクジェット印刷することによって、インク層４を形成する。その後、この表面にクリアー塗料をスプレー塗装してクリアー層５を形成することによって、図５に示すような化粧建築板１を得ることができるものである。そして、このような化粧建築板１にあっては、インク受理層３によってインク層４を定着させて鮮明な模様を得ることができるものであり、またクリアー層５によってインク層４を保護することができるものである。
【先行技術文献】
【特許文献】
【０００３】
【特許文献１】特開２００７−１５４４３０号公報
【特許文献２】特開２００７−１５４４３１号公報
【特許文献３】特開２００７−１５４４３２号公報
【発明の概要】
【発明が解決しようとする課題】
【０００４】
しかし、従来の化粧建築板１の製造方法には、次のような問題がある。すなわち、塗装前の基材２の表面温度は例えば季節等により一定ではないので、インクが染み込む程度が基材２の表面温度によって異なる。このようにインクの染み込み量が異なると、塗装後の化粧建築板１の印刷外観も異なるので、一定品質の化粧建築板１を安定して供給することができなくなる。この問題の解決策として塗装前の基材２の表面温度を一定に維持することも考えられるが、生産性の観点等からこれを具体的に実施することも難しい。
【０００５】
本発明は上記の点に鑑みてなされたものであり、塗装前の基材の表面温度が変化しても、塗装後は一定の印刷外観を備えた化粧建築板を得ることができる化粧建築板の製造方法を提供することを目的とするものである。
【課題を解決するための手段】
【０００６】
本発明に係る化粧建築板の製造方法は、表面にインク受理層が形成された基材の表面をインクジェット印刷により塗装することによって化粧建築板を製造する方法であって、
前記基材の表面の単位面積当たりのインク塗布量を印刷濃度とし、
前記基材の表面温度を測定し、前記表面温度が高いほど前記印刷濃度を高くして塗装することを特徴とするものである。
【０００８】
前記化粧建築板の製造方法において、イエロー、シアン、マゼンタ、ブラックのインクを用い、前記各インクについて前記化粧建築板が所定の印刷外観を備えるための、表面温度と印刷濃度との関係を示す検量線を作成し、前記測定した表面温度を前記検量線にあてはめて前記測定した表面温度に応じた印刷濃度で塗装することを特徴とすることが好ましい。
【発明の効果】
【０００９】
本発明によれば、塗装前の基材の表面温度が変化しても、塗装後は一定の印刷外観を備えた化粧建築板を得ることができるものである。
【図面の簡単な説明】
【００１０】
【図１】インクジェット装置の一例を示す概略正面図である。
【図２】基材の表面の単位面積当たりのインク塗布量の一例を示すものであり、（ａ）は印刷濃度が１００％の場合、（ｂ）は印刷濃度が８０％の場合、（ｃ）は印刷濃度が６０％の場合の拡大平面図である。
【図３】基材の表面温度と印刷濃度との関係を示す検量線の一例である。
【図４】基材の表面温度と印刷濃度との関係を示す検量線の他の一例である。
【図５】化粧建築板の一例を示す概略断面図である。
【発明を実施するための形態】
【００１１】
以下、本発明の実施の形態を説明する。
【００１２】
本発明に係る化粧建築板の製造方法は、基材２の表面をインクジェット印刷により塗装することによって、図５に示すような化粧建築板１を製造するものである。この化粧建築板１は、基材２の表面にインク受理層３、インク層４及びクリアー層５をこの順に積層して形成されている。インク受理層３及びクリアー層５は形成することが好ましいが、基材２の表面に直接インク層４を形成するだけでもよい。
【００１３】
基材２としては、窯業系基材や金属系基材のように無機質のものや、樹脂系基材のように有機質のものを用いることができる。このうち窯業系基材は、例えば、無機質硬化体の原料となる水硬性膠着材に無機充填剤及び繊維質材料等を配合し、この配合物を所定形状に成形した後に養生硬化させることによって作製することができる。ここで、水硬性膠着材としては、例えば、ポルトランドセメント、高炉セメント、高炉スラグ、ケイ酸カルシウム、石膏等を用いることができる。また無機充填剤としては、例えば、フライアッシュ、ミクロシリカ、珪砂等を用いることができる。また繊維質材料としては、例えば、パルプ、合成繊維等の有機繊維や、ワラストナイト等の無機繊維や、スチールファイバー等の金属繊維を用いることができる。そして成形は、押出成形、注型成形、抄造成形、プレス成形等の方法により行うことができ、このような成形の後、必要に応じてオートクレーブ養生、蒸気養生、常温養生を行って、瓦や外壁材等の外装材として使用される窯業系基材を作製することができる。他に基材２としては、フレキシブルボード、珪酸カルシウム板、石膏スラグパーライト板、木片セメント板、プレキャストコンクリート板、ＡＬＣ板、石膏ボード等の無機質板を用いることができる。
【００１４】
そして、化粧建築板を製造するにあたっては、上記のような基材２の表面全体にまず、必要に応じて下塗り塗料（プライマー、シーラー）を塗装して下塗り層（図示省略）を形成し、目止めを行う。下塗り塗料としては、例えば、アクリル系やラテックス系のものを用いることができる。下塗り塗料の塗装は、例えば、スプレーガン、ロールコーター、フローコーター、カーテンコーター等を用いて行うことができる。このように、基材２の表面に下塗り層を形成すると、基材２の表面から内部への塗料の吸い込みのばらつきを均一に調整することができる。
【００１５】
次に、基材２の表面（下塗り層を形成している場合には下塗り層の表面）全体に受理層形成用塗料を塗装してインク受理層３を形成する。インク受理層３は、後でこの上に形成されるインク層４を定着させるために必要な層である。受理層形成用塗料としては、有機溶剤で希釈した塗料を用いることもできるが、水性塗料を用いることが好ましい。このように、水性塗料でインク受理層３を形成することによって、作業環境が良好となり、安全性が向上すると共に、環境負荷を低減することができるものである。具体的には水性塗料としては、例えば、アクリル系エマルションをベースにしたアクリル樹脂塗料や、アクリルシリコン系エマルションをベースにしたアクリルシリコン樹脂塗料を用いることができる。水性塗料には、体質顔料と吸湿性樹脂のうちの少なくとも一方を配合しておくことが好ましい。これにより、インク層４の定着性を向上させることができると共に、発色性を向上させることができるものである。ここで、体質顔料としては、例えば、シリカ、アルミナ、水酸化アルミニウム、炭酸カルシウム、硫酸バリウム、多孔質シリカ、珪藻土等を用いることができ、吸湿性樹脂としては、例えば、酢酸ビニル、ウレタン系ポリマー、アクリル系ポリマー、ポリビニルアルコール等のインキ吸収性ポリマー等を用いることができる。また、水性塗料には、酸化チタン、酸化鉄、カーボンブラック等の顔料を着色剤として配合することもできる。また、基材２の表面への受理層形成用塗料の塗布量は４０〜２００ｇ／ｍ２・ｗｅｔであることが好ましい。受理層形成用塗料の塗装は、例えば、スプレーガン、ロールコーター、フローコーター、カーテンコーター等を用いて行うことができる。乾燥後のインク受理層３の厚みは５〜３０μｍであることが好ましい。
【００１６】
次に、基材２の表面温度（インク受理層３を形成している場合にはインク受理層３の表面温度）を測定し、この表面温度に応じた印刷濃度でインクジェット印刷により塗装することによって、ドット状のインク層４を所望のドットパターンで基材２（又はインク受理層３）の表面に形成する。以下では基材２にインク受理層３が形成されている場合について説明する。
【００１７】
ここで、インクジェット印刷するためのインクジェット装置６としては、例えば、図１に示すようなものを用いることができる。このインクジェット装置６は、インク噴射ノズル７を設けたインク塗装ノズルヘッド８、インク塗装ノズルヘッド８のインク噴射ノズル７にインクを供給するインク供給タンク９、塗装制御システム１０、温度測定器１１を設けたインクジェット式塗装機１２と、基材２を搬送する搬送コンベア１３とを備えて形成されるものである。温度測定器１１は、例えば放射温度計等の非接触温度計で形成され、インクジェット印刷による塗装前（好ましくは塗装直前）の基材２の表面温度を測定するものである。塗装制御システム１０は、温度測定器１１で測定した基材２の表面温度に応じて適切な印刷濃度となるように、インク塗装ノズルヘッド８のインク噴射ノズル７からのインクの噴射を制御するものである。インクとしては、イエロー、シアン、マゼンタ、ブラックの４種類のインクを用いることができる。
【００１８】
塗装前の基材２のインク受理層３の表面温度が変化すると、インク受理層３の表面に着弾したインクのドットの大きさが変化し、これにより化粧建築板１の印刷外観も変化する。本発明者らは、基材２のインク受理層３の表面温度が高くなるにつれて各インクの印刷濃度も高くすれば、化粧建築板１の印刷外観が変化しにくくなることを突き止めた。この場合の印刷濃度は、各インクについて、例えば図２に示すように、基材２のインク受理層３の表面の単位面積当たりのインク塗布量として定義することができる。すなわち、図２では破線で囲まれた領域（縦５個×横１０個、計５０個分のドット１４が占有する領域）を単位面積とし、実際に着弾したインクのドット数をインク塗布量としている。各ドット１４の大きさは等しい。図２（ａ）は印刷濃度が１００％の場合（着弾したインクのドット数が５０個）、図２（ｂ）は印刷濃度が８０％の場合（着弾したインクのドット数が４０個）、図２（ｃ）は印刷濃度が６０％の場合（着弾したインクのドット数が３０個）である。印刷濃度が０％超１００％未満の場合はインクのドット１４を均一に分散させて着弾させることが好ましい（例えば図２（ｂ）（ｃ）参照）。基材２のインク受理層３の表面温度は、図２の中では、図２（ａ）の場合が最も高く、次いで図２（ｂ）の場合であり、図２（ｃ）の場合が最も低い。
【００１９】
インク塗装ノズルヘッド８は、イエロー、シアン、マゼンタ、ブラックの各色のインクを噴出する４種類のインク塗装ノズルヘッド８ｙ、８ｃ、８ｍ、８ｋから形成してあり、フルカラー印刷による塗装を行うことができるようにしてある。インク供給タンク９も同様に４種類のものからなるものであり、イエローのインクを供給するインク供給タンク９ｙはインク塗装ノズルヘッド８ｙに、シアンのインクを供給するインク供給タンク９ｃはインク塗装ノズルヘッド８ｃに、マゼンタのインクを供給するインク供給タンク９ｍはインク塗装ノズルヘッド８ｍに、ブラックのインクを供給するインク供給タンク９ｋはインク塗装ノズルヘッド８ｋに、それぞれ接続してある。また、各インク塗装ノズルヘッド８ｙ、８ｃ、８ｍ、８ｋは基材２の搬送方向に沿って配列してある。
【００２０】
イエロー、シアン、マゼンタ、ブラックの各色のインクとしては、例えば、水性インク又はＵＶ硬化インク等を用いることができる。
【００２１】
具体的には、イエローのインクとしては、例えば、黄色酸化鉄、Ｔｉ−Ｎｉ−Ｂａ系イエロー、Ｔｉ−Ｓｂ−Ｎｉ系イエロー、Ｔｉ−Ｎｂ−Ｎｉ系イエロー、Ｔｉ−Ｓｂ−Ｃｒ系イエローから選ばれる顔料を含有するものを用いることができる。
【００２２】
またシアンのインクとしては、例えば、フタロシアニンブルー、Ｃｏ−Ａｌ系ブルー、Ｃｏ−Ａｌ−Ｃｒ系ブルーから選ばれる顔料を含有するものを用いることができる。
【００２３】
またマゼンタのインクとしては、例えば、赤色酸化鉄、Ｆｅ−Ｚｎ系ブラウン、Ｆｅ−Ｚｎ−Ｃｒ系ブラウン、Ｆｅ−Ｎｉ−Ａｌ系ブラウンから選ばれる顔料を含有するものを用いることができる。
【００２４】
またブラックのインクとしては、例えば、黒色酸化鉄、Ｃｕ−Ｃｒ系ブラック、Ｃｕ−Ｃｒ−Ｍｎ系ブラック、Ｃｕ−Ｆｅ−Ｍｎ系ブラック、Ｃｏ−Ｆｅ−Ｃｒ系ブラック、カーボンブラックから選ばれる顔料を含有するものを用いることができる。
【００２５】
水性インクでインク層４を形成することによって、作業環境が良好となり、安全性が向上すると共に、環境負荷を低減することができるものである。なお、上記のインクに限定されるものではないが、無機顔料を主成分とするインクは、有機顔料を主成分とするインクよりも耐候性（耐褪色性）の面で優位に立つ。
【００２６】
塗装制御システム１０は、各種のＣＰＵ、ＲＯＭ、ＲＡＭ等から構成されるものであり、次のような塗装データ作成部、検量線保存部、塗装制御部、噴射ノズル制御部等を備えて形成されている。
【００２７】
塗装データ作成部は、原画（所望の模様）をスキャン等して得られたドットパターンのデータを入力して保存するものである。
【００２８】
また検量線保存部は、各インクについてあらかじめ作成された基材２のインク受理層３の表面温度と印刷濃度との関係を示す検量線（例えば図３及び図４参照）のデータを入力して保存するものである。検量線は、例えば基材２の表面の色（インク受理層３が形成されている場合にはインク受理層３の表面の色）等により、各インクごとに異なる場合もあれば同じ場合もある。
【００２９】
また塗装制御部は、塗装を行う基材２に応じたドットパターンのデータを塗装データ作成部から取り出す。さらに塗装制御部は、検量線保存部から各インクについて検量線のデータを取り出し、この検量線を用いて、温度測定器１１で測定した塗装前の基材２の表面温度に応じた適切な印刷濃度を各インクについて決定する。そして塗装制御部は、上記のドットパターンのデータ及び各インクの印刷濃度に応じて、噴射ノズル制御部に制御信号を出力するものである。
【００３０】
また噴射ノズル制御部は、インク塗装ノズルヘッド８ｙ、８ｃ、８ｍ、８ｋの各インク噴射ノズル７に接続してあり、噴射ノズル制御部から入力される制御信号に基づいて各インク噴射ノズル７を制御するものである。各インク噴射ノズル７は、例えば、ピエゾ制御方式により噴射を行ったり噴射を停止したりするようになっている。そして、噴射ノズル制御部で各インク噴射ノズル７を制御することによって、イエロー、シアン、マゼンタ、ブラックの各インクの噴射と停止を個別に制御して、ドットパターンに対応したフルカラー印刷による塗装を行うことができるものである。
【００３１】
搬送コンベア１３は、インクジェット式塗装機１２の下側に配置されるものであり、ベルトコンベアで形成することができる。
【００３２】
そして、上記のインクジェット装置６でインクジェット印刷により塗装するにあたっては、あらかじめインク受理層３が形成された基材２を搬送コンベア１３の上流側に載置して導入する。導入された基材２はそのまま搬送され、その表面温度が塗装前に温度測定器１１で測定された上でインクジェット式塗装機１２のインク塗装ノズルヘッド８ｙ、８ｃ、８ｍ、８ｋの下を順に通過する。このように基材２を搬送コンベア１３で搬送しながら、インク塗装ノズルヘッド８ｙ、８ｃ、８ｍ、８ｋから、塗装前の基材２の表面温度に応じて各インクを適切な印刷濃度で噴射させることによって、基材２のインク受理層３の表面にドット状のインク層４を所望のドットパターンで形成することができるものである。
【００３３】
その後、必要に応じてインク層４を乾燥させてから、このインク層４の表面にクリアー層５を形成することによって、図５に示すような化粧建築板１を得ることができる。
【００３４】
ここで、クリアー層５を形成するクリアー塗料としては、例えば、水性クリアー、溶剤クリアー又はＵＶ硬化クリアー等を用いることができる。このようなクリアー塗料には、ヒンダードアミン系光安定剤等の紫外線吸収剤が０．５〜５重量％含有されていることが好ましい。これにより、太陽光等に含まれる紫外線をクリアー層５で吸収して、インク層４が紫外線で劣化することを抑制することができ、化粧建築板１の耐候性を高めることができるものである。水性クリアーとしては、例えば、アクリル系エマルションをベースにしたアクリル樹脂塗料や、アクリルシリコン系エマルションをベースにしたアクリルシリコン樹脂塗料を用いることが好ましい。また水性クリアーには、アクリルビーズ、マイカ等の骨材を配合しておくことが好ましい。これにより、意匠性を向上させることができる。特に水性クリアーでクリアー層５を形成することによって、作業環境が良好となり、安全性が向上すると共に、環境負荷を低減することができる。また水性クリアーには、透明性保持粉体が含有されていることが好ましい。透明性保持粉体としては、例えば、アクリル等の樹脂ビーズを用いることができる。このような透明性保持粉体によって、クリアー層５中の水はけが良くなり、塗膜の乾燥を短時間で行うことができるものである。しかも、上記粉体は透明性を保持しているので、塗膜の乾燥後においては、クリアー層５の透明性が確保され、このクリアー層５を透して、インク層４で表される模様を視認することができる。なお、水性クリアー全量に対して、透明性保持粉体の含有量は３〜２０重量％であることが好ましい。また、水性クリアーの固形成分濃度は４０重量％以上であることが好ましく、５０重量％以上（実質上の上限は６０重量％）であることがより好ましい。これにより、速く乾燥させることができ、インクの滲みを抑制することができる。しかし、水性クリアーの固形成分濃度が４０重量％未満であると、乾燥に時間がかかり、インクが滲んでしまうおそれがある。また水性クリアーは、テキサノール等の疎水性成分を含有していることが好ましい。上記水性クリアー中の疎水性成分によって、インクの逆流、つまりインクがクリアー層５に向かって流れることを抑制することができ、これにより、鮮明な模様が得られ、意匠性を向上させることができる。なお、水性クリアー全量に対して、疎水性成分の含有量は０．５〜１０重量％であることが好ましい。疎水性成分を含有する水性クリアーとしては、例えば、酢酸ブチルやキシレン等の有機溶剤（疎水性成分）を含有するアクリル系塗料やアクリルシリコン系塗料等を用いることができる。
【００３５】
上記のようにして得られた化粧建築板１にあっては、塗装前の基材２の表面温度に応じた印刷濃度で塗装するようにしているので、仮に塗装前の基材２の表面温度が変化しても、各インクの印刷濃度を適切に変化させることによって、塗装後は一定の印刷外観を備えた化粧建築板１を得ることができるものである。
【実施例】
【００３６】
以下、本発明を実施例によって具体的に説明する。
【００３７】
（実施例１）
基材２として窯業系セメント板を用い、この表面全体にスプレーガンを用いて受理層形成用塗料を塗装して、厚み３０μｍの白色のインク受理層３を形成した。
【００３８】
受理層形成用塗料としては、アクリル系エマルションをベースにしたアクリル樹脂塗料（関西ペイント（株）製「ＩＭ７０００」）を用いた。
【００３９】
次に、図１に示すようなインクジェット装置６を用いて、インク受理層３の表面にインクジェット印刷により塗装して、インク層４を所望のドットパターンで形成した。このインク層４の形成は、表１に示すように基材２の表面温度（インク受理層３の表面温度）を４０℃、４５℃、５０℃、５５℃、６０℃、６５℃と変化させ、図３に示す検量線を用いて各表面温度に応じた印刷濃度で塗装することによって行った。なお、図３に示す検量線は各インクに共通する。
【００４０】
インク層３を形成するためのインクとしては、水性インクを用いた。この水性インクは、顔料５質量部、水６０質量部、エチレングリコール３５質量部からなるものである。
【００４１】
そして、乾燥後のインク層４の表面にクリアー塗料を塗装し、これを１３０℃、２分間の条件で焼き付けて、厚み２０μｍのクリアー層を形成することによって、図５に示すような化粧建築板１を製造した。
【００４２】
クリアー塗料としては、樹脂成分としてアクリルエマルションを含む塗料（関西ペイント（株）製「ＩＭコート４１００クリア」）を用いた。
【００４３】
そして、基材２の表面温度が５０℃である場合を基準とし、他の温度について化粧建築板１の色差（△Ｅ）をコニカミノルタ社製色彩色差計「ＣＲ−３００」を用いて測定した。その結果を表１に示す。
【００４４】
【表１】
0005969788.tif 000002
（比較例１）
基材２の表面温度を変化させても、一定の印刷濃度で塗装してインク層４を形成するようにした以外は、実施例１と同様にして化粧建築板１を製造した。
【００４５】
そして、実施例１と同様にして基材２の表面温度が５０℃である場合を基準とし、他の温度について化粧建築板１の色差（△Ｅ）を測定した。その結果を表２に示す。
【００４６】
【表２】
0005969788.tif 000003
表１及び表２から明らかなように、比較例１では基材２の表面温度が変化すると色差（△Ｅ）が大きくなるのに対して、実施例１では基材２の表面温度が変化しても色差（△Ｅ）が小さい。よって、本発明によれば、基材２の表面温度に関係なく、ほぼ同じ仕上がりの化粧建築板１を得ることができることが確認された。
【００４７】
（実施例２）
基材２として窯業系セメント板を用い、この表面全体にスプレーガンを用いて受理層形成用塗料を塗装して、厚み３０μｍの白色のインク受理層３を形成した。
【００４８】
受理層形成用塗料としては、アクリル系エマルションをベースにしたアクリル樹脂塗料（関西ペイント（株）製「ＩＭ７０００」）を用いた。
【００４９】
次に、図１に示すようなインクジェット装置６を用いて、インク受理層３の表面にインクジェット印刷により塗装して、インク層４を所望のドットパターンで形成した。このインク層４の形成は、表３に示すように基材２の表面温度（インク受理層３の表面温度）を３５℃、４０℃、４５℃、５０℃、５５℃、６０℃、６５℃と変化させ、図４に示す検量線を用いて各表面温度に応じた印刷濃度で塗装することによって行った。なお、図４に示す検量線は各インクに共通する。
【００５０】
インク層３を形成するためのインクとしては、ＵＶ硬化樹脂９２質量部、顔料８質量部からなるものを用いた。
【００５１】
そして、紫外線ランプから紫外線を照射して乾燥させた後のインク層４の表面にクリアー塗料を塗装し、これを１３０℃、２分間の条件で焼き付けて、厚み２０μｍのクリアー層を形成することによって、図５に示すような化粧建築板１を製造した。
【００５２】
クリアー塗料としては、樹脂成分としてアクリルエマルションを含む塗料（関西ペイント（株）製「ＩＭコート４１００クリア」）を用いた。
【００５３】
そして、基材２の表面温度が４５℃である場合を基準とし、他の温度について化粧建築板１の色差（△Ｅ）をコニカミノルタ社製色彩色差計「ＣＲ−３００」を用いて測定した。その結果を表３に示す。
【００５４】
【表３】
0005969788.tif 000004
（比較例２）
基材２の表面温度を変化させても、一定の印刷濃度で塗装してインク層４を形成するようにした以外は、実施例２と同様にして化粧建築板１を製造した。
【００５５】
そして、実施例２と同様にして基材２の表面温度が４５℃である場合を基準とし、他の温度について化粧建築板１の色差（△Ｅ）を測定した。その結果を表４に示す。
【００５６】
【表４】
0005969788.tif 000005
表３及び表４から明らかなように、比較例２では基材２の表面温度が変化すると色差（△Ｅ）が大きくなるのに対して、実施例２では基材２の表面温度が変化しても色差（△Ｅ）が小さい。よって、本発明によれば、基材２の表面温度に関係なく、ほぼ同じ仕上がりの化粧建築板１を得ることができることが確認された。
【符号の説明】
【００５７】
１  化粧建築板
２  基材
【図１】
0005969788.tif 000006
【図２】
0005969788.tif 000007
【図３】
0005969788.tif 000008
【図４】
0005969788.tif 000009
【図５】
0005969788.tif 000010